(57)【要約】【課題】有機ＥＬ素子から光を効率よく取り出すことができ、かつエネルギー効率が高い有機ＥＬ装置の提供を目的とする。【解決手段】透明基板１０と、透明基板１０の一方の面に設けられた有機ＥＬ素子２０と、有機ＥＬ素子２０における透明基板１０と反対側に設けられた裏側基板３０と、を有し、有機ＥＬ素子２０が、透明基板１０側から透明電極層２１、正孔注入層２２、正孔輸送層２３、発光層２４、電子輸送層２５、電子注入層２６及び反射電極層２７が順次積層された積層体であり、電子輸送層２５の厚みが３０〜７０ｎｍである有機ＥＬ装置１。【選択図】図１
2013110073.tif 000002
【特許請求の範囲】
【請求項１】
透明基板と、前記透明基板の一方の面に設けられた有機エレクトロルミネッセンス素子とを有し、
前記有機エレクトロルミネッセンス素子が、前記透明基板側から少なくとも、透明電極層、正孔を輸送する正孔輸送層、電子を輸送する電子輸送層及び反射電極層を有する積層体であり、
前記正孔輸送層から輸送される正孔と、前記電子輸送層から輸送される電子が再結合して発光するようになっており、
前記電子輸送層の厚みが３０〜７０ｎｍであることを特徴とする有機エレクトロルミネッセンス装置。
【請求項２】
前記正孔輸送層と前記電子輸送層の間に、前記正孔輸送層から輸送される正孔と前記電子輸送層から輸送される電子を再結合させて発光させる発光層を有する請求項１に記載の有機エレクトロルミネッセンス装置。
【請求項３】
前記発光層がリン光発光型の発光層である請求項２に記載の有機エレクトロルミネッセンス装置。
【請求項４】
前記有機エレクトロルミネッセンス素子から前記透明基板へ入射する光の輝度分布のピーク方向と、前記透明基板の法線方向とがなす角度が４０°〜７０°である請求項１〜３のいずれか一項に記載の有機エレクトロルミネッセンス装置。
【請求項５】
前記透明基板における前記有機エレクトロルミネッセンス素子が設けられた側と反対側の面に光偏向素子が設けられている請求項１〜４のいずれか一項に記載の有機エレクトロルミネッセンス装置。
【請求項６】
前記光偏向素子がマイクロレンズアレイである請求項５に記載の有機エレクトロルミネッセンス装置。
【発明の詳細な説明】
【技術分野】
【０００１】
本発明は、有機エレクトロルミネッセンス装置に関する。
【背景技術】
【０００２】
エレクトロルミネッセンス（以下、「ＥＬ」と記す。）現象を利用した発光装置である有機ＥＬ装置は、ディスプレイや照明等の用途に広く使用されている。有機ＥＬ装置としては、例えば、ガラス基板等の透明基板と、該透明基板の一方の面に設けられた有機ＥＬ素子と、該有機ＥＬ素子における前記透明基板と反対側に設けられた裏側基板とを有する装置が知られている。また、有機ＥＬ素子としては、例えば、透明基板側から、透明電極（陽極）層、正孔注入層、正孔輸送層、発光層、電子輸送層、電子注入層、反射電極（陰極）層が順に積層された積層体が知られている。
【０００３】
有機ＥＬ素子の発光層から発せられた光は透明基板に入射し、該透明基板における有機ＥＬ素子とは反対側の面（以下、「光出射面」ということがある。）から出射される。しかし、通常、空気の屈折率が透明基板であるガラス基板の屈折率よりも低いため、透明基板へ入射した光のうち、光出射面において全反射角より大きな角度の光は透明基板から空気中へ出射されず、光の利用効率はあまり高くない。そのため、より高い輝度を得るには、電圧を高くし、より多くの電流を流して輝度を高める必要がある。しかし、この場合、有機ＥＬ素子の劣化が早まり、有機ＥＬ装置の寿命が大幅に短くなる問題がある。
【０００４】
そこで、有機ＥＬ装置の光の利用効率を高める試みがなされている。例えば、透明電極（陽極）、正孔輸送層、電子輸送性発光層及び反射性電極（陰極）が順次積層された有機ＥＬ素子において、前記電子輸送性発光層の厚みを１２０ｎｍもしくは１４０ｎｍ程度とすることで、透明基板側に進む光の反射及び屈折に乱れを生じさせ、透明基板の光出射面において全反射角より小さな角度の光の量を増加させて正面輝度を高める有機ＥＬ装置が開示されている（特許文献１，２）。
しかし、前記有機ＥＬ装置は、電子輸送性発光層が厚くなりすぎて電圧の上昇を招くことで、輝度が向上しても発光効率が低下し、全体としてエネルギー効率が悪くなる。
【先行技術文献】
【特許文献】
【０００５】
【特許文献１】特許第４３５０９９６号公報
【特許文献２】特許第４４９５９７８号公報
【発明の概要】
【発明が解決しようとする課題】
【０００６】
本発明は、有機ＥＬ素子から光を効率よく取り出すことができ、かつエネルギー効率が高い有機ＥＬ装置の提供を目的とする。
【課題を解決するための手段】
【０００７】
本発明の有機ＥＬ装置は、透明基板と、前記透明基板の一方の面に設けられた有機ＥＬ素子とを有し、
前記有機ＥＬ素子が、前記透明基板側から少なくとも、透明電極層、正孔を輸送する正孔輸送層、電子を輸送する電子輸送層及び反射電極層を有する積層体であり、
前記正孔輸送層から輸送される正孔と、前記電子輸送層から輸送される電子が再結合して発光するようになっており、
前記電子輸送層の厚みが３０〜７０ｎｍであることを特徴とする。
【０００８】
本発明の有機ＥＬ装置は、前記正孔輸送層と前記電子輸送層の間に、前記正孔輸送層から輸送される正孔と前記電子輸送層から輸送される電子を再結合させて発光させる発光層を有することが好ましい。
また、前記発光層は、リン光発光型の発光層であることが好ましい。
また、前記有機ＥＬ素子から前記透明基板へ入射する光の輝度分布のピーク方向と、前記透明基板の法線方向とがなす角度は４０°〜７０°であることが好ましい。
また、前記透明基板における前記有機ＥＬ素子が設けられた側と反対側の面には、光偏向素子が設けられていることが好ましい。
また、前記光偏向素子は、マイクロレンズアレイであることが好ましい。
【発明の効果】
【０００９】
本発明の有機ＥＬ装置は、有機ＥＬ素子から光を効率よく取り出すことができ、かつエネルギー効率が高い。
【図面の簡単な説明】
【００１０】
【図１】本発明の有機ＥＬ装置の一例を示した断面図である。
【図２】本発明の有機ＥＬ装置の有機ＥＬ素子から透明基板へと進む光の様子を示した概略図である。
【図３】本発明の有機ＥＬ装置の他の例を示した断面図である。
【図４】本発明の有機ＥＬ装置の他の例を示した断面図である。
【図５】有機ＥＬ素子から透明基板へと入射する光の輝度分布を測定する方法を示した断面図である。
【図６】実施例における輝度分布の測定結果を示したグラフである。
【発明を実施するための形態】
【００１１】
以下、本発明の有機ＥＬ装置の一例を示して詳細に説明する。
［第１実施形態］
本実施形態の有機ＥＬ装置１は、図１に示すように、透明基板１０と、透明基板１０の一方の面側に設けられた有機ＥＬ素子２０と、有機ＥＬ素子２０における透明基板１０と反対側に設けられた裏側基板３０と、を有している。
有機ＥＬ素子２０は、透明基板１０側から、透明電極層２１、正孔注入層２２、正孔輸送層２３、発光層２４、電子輸送層２５、電子注入層２６及び反射電極層２７が積層された積層体である。
以下、透明基板１０における有機ＥＬ素子２０が形成された面とは反対側の面を光出射面１０ａという。
【００１２】
透明基板１０としては、特に限定されず、有機ＥＬ装置に使用される公知の透明基板を採用できる。例えば、ガラス基板、透明樹脂基板等が挙げられる。透明樹脂基板を形成する樹脂としては、例えば、ポリエチレンテレフタレート（ＰＥＴ）、ポリエチレンナフタレート（ＰＥＮ）等のポリエステル系樹脂や、メタクリル樹脂、アクリル樹脂、ポリカーボネート系樹脂、塩化ビニル系樹脂、環状ポリオレフィン樹脂等が挙げられる。
透明基板１０の厚さは、０．０１〜５ｍｍが好ましく、０．０５〜２ｍｍがより好ましい。
【００１３】
透明電極層２１は陽極である。
透明電極層２１を形成する材料としては、特に限定されず、有機ＥＬ素子の透明電極層に使用される公知の電極材料を採用できる。例えば、酸化インジウムスズ（ＩＴＯ）、酸化亜鉛等の導電性透明材料が挙げられる。
透明電極層２１の厚さは、２０〜３００ｎｍが好ましく、５０〜２００ｎｍがより好ましい。
【００１４】
正孔注入層２２は、透明電極層２１側からの正孔注入障壁を下げる働きをする層である。
正孔注入層２２を形成する材料としては、特に限定されず、有機ＥＬ素子の正孔注入層に使用される公知の正孔注入材料を採用できる。例えば、下式（１）で表されるポリ（３，４−エチレンジオキシチオフェン）−ポリ（スチレンスルホン酸）（ＰＥＤＯＴ：ＰＳＳ）等の高分子材料、酸化モリブデン等の金属酸化物等が挙げられる。
正孔注入層２２の厚さは、高分子材料からなる場合は２０〜５０ｎｍが好ましく、金属酸化物からなる場合は１〜１０ｎｍが好ましい。
【００１５】
【化１】
2013110073.tif 000003
【００１６】
正孔輸送層２３は、透明電極層２１から注入された正孔を発光層２４に輸送するための層である。
正孔輸送層２３を形成する材料としては、特に限定されず、有機ＥＬ素子の正孔輸送層に使用される公知の正孔輸送材料を採用できる。例えば、正孔輸送性の低分子有機材料又は高分子有機材料が挙げられる。正孔輸送性の低分子有機材料の具体例としては、例えば、下式（２）で表される４，４’−ビス［Ｎ−（１−ナフチル）−Ｎ−フェニルアミノ］ビフェニル（α−ＮＰＤ）等のベンジジン誘導体等が挙げられる。
【００１７】
【化２】
2013110073.tif 000004
【００１８】
正孔輸送層２３の厚さは、１０〜１００ｎｍが好ましく、３０〜５０ｎｍがより好ましい。
【００１９】
発光層２４は、正孔輸送層２３から輸送されてくる正孔と、電子輸送層２５から輸送されてくる電子とを再結合させて励起子を発生させ、光を生じさせるための層である。
発光層２４は、発光材料を含有する層であり、蛍光発光型の発光層であってもよく、リン光発光型の発光層であってもよい。なかでも、蛍光発光型の発光層に比べて高い外部量子効率が得られることから、リン光発光型の発光層が好ましい。
【００２０】
リン光発光性の発光材料としては、例えば、白金錯体、下式（３）で表されるトリス（２−フェニルピリジナト）イリジウム（III）錯体（Ｉｒ（ｐｐｙ）３）等のイリジウム錯体等が挙げられる。
リン光発光性の発光材料は、高濃度で用いると濃度消光による発光効率の低下が生じる。そのため、発光層２４にリン光発光性の発光材料を用いる場合は、電子輸送性及び正孔輸送性を有する低分子又は高分子のホスト材料に該発光材料を分散させて発光層とすることが好ましい。
【００２１】
【化３】
2013110073.tif 000005
【００２２】
前記ホスト材料としては、特に限定されず、例えば、下式（４）で表される４，４’−ビス（カルバゾール−９−イル）ビフェニル（ＣＢＰ）等の低分子材料、下式（５）で表されるポリビニルカルバゾール（ＰＶＫ）等の高分子材料等が挙げられる。
【００２３】
【化４】
2013110073.tif 000006
【００２４】
蛍光発光性の発光材料としては、例えば、クマリン誘導体等が挙げられる。
発光層２４の厚さは、１０〜１００ｎｍが好ましく、２０〜５０ｎｍがより好ましい。
【００２５】
電子輸送層２５は、反射電極層２７から注入される電子を発光層２４に輸送するための層である。電子輸送層２５を設けることで、発光層２４中の電子と正孔の密度を高めることができ、優れた発光特性が得られる。
電子輸送層２５を形成する材料としては、特に限定されず、有機ＥＬ素子の電子輸送層に使用される公知の電子輸送材料を採用できる。例えば、下式（６）で表される１，３，５−トリス（Ｎ−フェニルベンゾイミダゾール−２−イル）ベンゼン（ＴＰＢＩ）等の電子輸送性の有機材料が挙げられる。
また、電子輸送層２５には、電子は輸送するが正孔は輸送し難い材料を用いることで、正孔ブロック層としての効果を持たせることも可能である。該材料としては、ＴＰＢＩが挙げられる。
【００２６】
【化５】
2013110073.tif 000007
【００２７】
電子輸送層２５の厚さは、３０〜７０ｎｍである。電子輸送層２５の厚さが３０ｎｍ以上であれば、光の利用効率が高くなり、特に透明基板１０の光出射面１０ａ側に光偏向素子を設けた場合に光の利用効率が非常に高くなる。電子輸送層２５の厚さが７０ｎｍ以下であれば、電力効率が高くなる。
電子輸送層２５の厚さは３５ｎｍ以上が好ましく、６５ｎｍ以下が好ましい。
【００２８】
電子注入層２６は、反射電極層２７側からの電子注入障壁を下げる働きをする層である。
電子注入層２６を形成する材料としては、特に限定されず、有機ＥＬ素子の電子注入層に使用される公知の電子注入材料を採用できる。電子注入材料としては、仕事関数の低い金属が好ましい。例えば、リチウム、セシウム等のアルカリ金属、バリウム等のアルカリ土類金属を含む金属化合物が挙げられる。具体的には、フッ化リチウム、酸化リチウム、フッ化セシウム等が挙げられる。
電子注入層２６の厚さは、０．５〜１０ｎｍが好ましく、０．５〜３ｎｍがより好ましい。
【００２９】
反射電極層２７は陰極である。
反射電極層２７を形成する材料としては、特に限定されず、有機ＥＬ素子の反射電極層に使用される公知の電極材料を採用できる。例えば、アルミニウム、銀、マグネシウム等の金属や、それらの合金等が挙げられる。
反射電極層２７の厚さは、３０〜５００ｎｍが好ましく、５０〜２００ｎｍがより好ましい。
【００３０】
裏側基板３０は、有機ＥＬ素子２０の形状保持や保護のために設けられる。裏側基板３０としては、有機ＥＬ素子２０の形状保持や保護が可能なものであればよく、透明基板１０と同じ材料からなる基板でもよく、場合によっては不透明な基板であってもよい。
【００３１】
有機ＥＬ装置１においては、有機ＥＬ素子２０から透明基板１０へ入射した光の輝度分布のピーク方向と、透明基板１０の法線方向とがなす角度θ（図２）が、４０°〜７０°の範囲にあることが好ましい。光の輝度分布のピーク方向とは、有機ＥＬ素子２０から発せられた光の進行方向のうち、最も輝度が高い方向を意味する。
前記角度θが４０°以上であれば、光の利用効率が高くなり、特に透明基板１０の光出射面１０ａ側に光偏向素子を設けた場合に光の利用効率が非常に高くなる。前記角度θが７０°以下であれば、有機ＥＬ素子２０の電力効率が高くなる。
前記角度θは、４５°以上がより好ましい。
前記角度θは、電子輸送層２５の厚さを調節することで制御できる。
【００３２】
なお、有機ＥＬ素子２０から透明基板１０へ入射する光の輝度分布は、図５に示すように、有機ＥＬ装置１における透明基板１０上に半球状レンズ５０を設けて測定する。
透明基板１０の光出射面１０ａから空気中へ出射する光は、スネルの法則により下式（Ｉ）で表される関係を満たす。そのため、例えば透明基板１０にガラス板（屈折率＝１．５２）を使用し、該透明基板１０上に半球状レンズ５０を設けない場合、透明基板１０の光出射面１０ａから空気中に出射される光は、光出射面１０ａへの入射角が約４１度以下の光に限られ、入射角がそれ以上の光を測定することができない。透明基板１０上に半球状レンズ５０を設けることで、有機ＥＬ素子２０から透明基板１０へ入射する光の輝度分布を高い精度で測定することができる。
ｓｉｎφ＜１／ｎ  ・・・（Ｉ）
（ただし、前記式（Ｉ）において、φは透明基板の光出射面への有機ＥＬ素子側からの光の入射角を表し、ｎは透明基板の屈折率を表す。）
【００３３】
具体的には、透明基板１０上に、半球状レンズ５０をその焦点が有機ＥＬ素子２０の発光位置と一致するように高さを調整して配置する。透明基板１０と半球状レンズ５０の間には、マッチングオイルを充填して空隙ができないようにする。透明基板１０と半球状レンズ５０の屈折率を同等にすることで、有機ＥＬ素子２０から透明基板１０に入射した光がほぼ角度を変えることなく半球状レンズ５０の上面から出射する。該方法で測定した光の輝度分布は、透明基板１０内部の輝度分布と同等である。
【００３４】
（製造方法）
以下、有機ＥＬ装置１の製造方法について説明する。ただし、有機ＥＬ装置１の製造方法は以下に示す方法には限定されない。有機ＥＬ装置１は、例えば、透明基板１０の一方の面に、透明電極層２１、正孔注入層２２、正孔輸送層２３、発光層２４、電子輸送層２５、電子注入層２６及び反射電極層２７を順次形成し、裏側基板３０を貼り合わせることで製造できる。
【００３５】
透明基板１０上に透明電極層２１を形成する方法としては、特に限定されず、例えば、スパッタ法等のドライプロセスを採用できる。透明電極層２１をパターニングする場合、その方法としては、成膜時にマスクを用いる方法、又は、透明電極層の成膜後にその上にレジストを塗布し、露光処理後にエッチングする方法等が挙げられる。
【００３６】
透明電極層２１上に正孔注入層２２を形成する方法は、特に限定されない。例えば、正孔注入材料が高分子材料の場合、スピンコート等のウェットプロセスを採用でき、正孔注入材料が金属酸化物の場合、真空蒸着法等のドライプロセスを採用できる。
【００３７】
正孔注入層２２上に正孔輸送層２３を形成する方法としては、特に限定されず、例えば、正孔輸送材料が低分子材料の場合、真空蒸着法等のドライプロセスを採用できる。
【００３８】
正孔輸送層２３上に発光層２４を形成する方法は、特に限定されない。例えば、リン光発光性の発光材料と低分子のホスト材料を用いる場合、リン光発光性の発光材料を含む蒸発源とホスト材料を含む蒸発源を用意し、真空蒸着法により、２つの蒸発源を同時に加熱することで、リン光発光性の発光材料を分散させた発光層を形成することができる。また、リン光発光型の発光材料と高分子のホスト材料を用いる場合、リン光発光性の発光材料とホスト材料を混合した溶液を用い、スピンコート等のウェットプロセスで発光層を形成することができる。
【００３９】
発光層２４上に電子輸送層２５を形成する方法としては、特に制限されず、例えば、真空蒸着法等のドライプロセスを採用できる。形成する電子輸送層２５の厚みは、例えば、水晶振動子の周波数変化から蒸着膜厚を観測することで制御できる。
【００４０】
電子輸送層２５上に電子注入層２６を形成する方法としては、特に限定されず、例えば、真空蒸着法等のドライプロセスを採用できる。
電子注入層２６上に反射電極層２７を形成する方法としては、特に限定されず、例えば、真空蒸着法等のドライプロセスを採用できる。
【００４１】
裏側基板３０を貼り合わせる方法は特に限定されず、例えば、熱硬化性樹脂、紫外線硬化性樹脂等の接着成分を用いる方法等が挙げられる。
【００４２】
以上説明した有機ＥＬ装置１は、電子輸送層２５の厚さが３０〜７０ｎｍであることで、光の利用効率が高くなり、また電力効率が高くなって優れたエネルギー効率が得られる。
【００４３】
［第２実施形態］
本発明の有機ＥＬ装置は、前記有機ＥＬ装置１には限定されない。例えば、電子輸送層が発光層としての役割をも担える材料からなる場合は、前記有機ＥＬ装置１のように正孔輸送層と電子輸送層の間に発光層を別途設けなくてもよい。具体的には、図３に例示した有機ＥＬ装置２が挙げられる。有機ＥＬ装置２における有機ＥＬ装置１と同じ部分は同符号を付して説明を省略する。
有機ＥＬ装置２は、図３に示すように、透明基板１０と、透明基板１０の一方の面側に設けられた有機ＥＬ素子２０Ａと、有機ＥＬ素子２０Ａにおける透明基板１０と反対側に設けられた裏側基板３０と、を有している。
有機ＥＬ素子２０Ａは、透明基板１０側から、透明電極層２１、正孔注入層２２、正孔輸送層２３、電子輸送層２５Ａ、電子注入層２６及び反射電極層２７が積層された積層体である。電子輸送層２５Ａは、発光層としての役割も兼ねる電子輸送層である。
【００４４】
電子輸送層２５Ａを形成する材料としては、反射電極層２７から注入される電子を正孔輸送層２３との界面まで輸送でき、かつ該界面近傍で正孔と電子を再結合させて光を生じさせることができる材料であればよく、例えば、下式（７）で表されるトリス（８−キノリノラト）アルミニウム（Ａｌｑ３）等が挙げられる。
【００４５】
【化６】
2013110073.tif 000008
【００４６】
電子輸送層２５Ａの厚さは、３０〜７０ｎｍである。電子輸送層２５Ａの厚さが３０ｎｍ以上であれば、光の利用効率が高くなり、特に透明基板１０の光出射面１０ａ側に光偏向素子を設けた場合に光の利用効率が非常に高くなる。電子輸送層２５Ａの厚さが７０ｎｍ以下であれば、電力効率が高くなる。
電子輸送層２５Ａの厚さは３５ｎｍ以上が好ましく、６５ｎｍ以下が好ましい。
【００４７】
［他の実施形態］
また、図４に例示した有機ＥＬ装置３であってもよい。有機ＥＬ装置３における有機ＥＬ装置１と同じ部分は同符号を付して説明を省略する。
有機ＥＬ装置３は、図４に示すように、透明基板１０と、透明基板１０の一方の面側に設けられた有機ＥＬ素子２０と、有機ＥＬ素子２０における透明基板１０と反対側に設けられた裏側基板３０と、透明基板１０における有機ＥＬ素子２０と反対側に設けられた光偏向素子４０と、を有している。つまり、有機ＥＬ装置３は、光偏向素子４０を有する以外は有機ＥＬ装置１と同じである。
有機ＥＬ装置３は、光偏向素子４０を備えることにより、有機ＥＬ素子２０から透明基板１０に入射した光が光出射面１０ａで全反射することがより抑制され、より多くの光を空気中に出射させることができる点で有機ＥＬ装置１よりも好ましい。
【００４８】
光偏向素子４０は、有機ＥＬ素子から透明基板に入射した光が、該有機ＥＬ素子が形成された面とは反対側の光出射面を透過又は全反射するときに、その光の向きを変える機能を持つ素子である。
光偏向素子４０としては、特に限定されず、より多くの光を有効に取り出せることから、マイクロレンズアレイが好ましい。
【００４９】
マイクロレンズアレイのレンズピッチは、１〜１００μｍが好ましく、１０〜８０μｍがより好ましく、２０〜６０μｍがさらに好ましい。レンズピッチが１μｍ以上であれば、マイクロレンズで散乱する光を低減できる。レンズピッチが１００μｍ以下であれば、レンズの凹凸が目視されにくくなる。
マイクロレンズのアスペクト比は、０．４〜０．７が好ましく、０．４５〜０．６５がより好ましく、０．５〜０．６がさらに好ましい。前記アスペクト比が０．４以上であれば、マイクロレンズを構成する面の傾斜角の設定により光の偏向を調整することができる。前記アスペクト比が０．７以下であれば、マイクロレンズの加工性が損なわれない。
なお、アスペクト比とは、レンズ１単位の占有サイズとレンズ高さの比を示し、半球形状であるときは０．５である。
【００５０】
マイクロレンズの形状としては、例えば、球面形状や、楕円体、放物形状等を含む非球面形状、プリズム形状、ピラミッド形状等が挙げられる。レンズ形状は凸レンズでも凹レンズでもよい。利用する光に異方性を生じさせたくない用途の場合は、レンズ１単位の形状が回転対称である球面形状や、楕円体、放物形状等を含む非球面形状が好ましい。
【００５１】
マイクロレンズを形成する材料としては、例えば、ポリエステル類、エポキシ系樹脂、ポリエステルアクリレート、エポキシアクリレート、ウレタンアクリレート等のアクリレート系樹脂を用いた活性化エネルギー線硬化型樹脂が挙げられる。
このような硬化樹脂に使用される活性化エネルギー線硬化性組成物としては、取扱性や硬化性等の点で、多官能アクリレート及び／又は多宮能メタクリレート、モノアクリレート及び／又はモノメタクリレート、並びに活性化エネルギー線により重合反応を開始させる光重合開始剤を主成分とする組成物が好ましい。代表的な多官能アクリレート及び／又は多官能メタクリレートとしては、ポリオールポリ（メタ）アクリレート、ポリエステルポリ（メタ）アクリレート、エポキシポリ（メタ）アクリレート、ウレタンポリ（メタ）アクリレート等が挙げられる。これらは単独あるいは２種以上の混合物として使用される。また、モノアクリレート及び／又はモノメタクリレートとしては、モノアルコールのモノ（メタ）アクリル酸エステル、ポリオールのモノ（メタ）アクリル酸エステル等が挙げられる。
また、メタクリル樹脂、アクリル樹脂、ポリカーボネート系樹脂、ポリエステル系樹脂、塩化ビニル系樹脂、環状ポリオレフィン樹脂等の熱可塑性透明樹脂を用いることもできる。
【００５２】
レンズ形状の賦形方法としては、透明な基材に熱硬化又は紫外線硬化する透明樹脂を塗布し、前記透明樹脂を硬化させる際に金型によってレンズ形状を形成させる方法等が挙げられる。また、透明樹脂を射出成形又は押出成形、熱プレス等の方法で金型形状を転写させ、固めたものを用いてもよい。また、透明な樹脂板やフィルムを機械切削又はレーザー切削してレンズ形状を形成してもよい。また、有機ＥＬ素子を形成した透明基板を前記方法で直接加工してもよい。
【００５３】
また、本発明の有機ＥＬ装置は、有機ＥＬ装置２の透明基板１０における有機ＥＬ素子２０Ａと反対側に光偏向素子が設けられたものであってもよい。
また、本発明の有機ＥＬ装置は、正孔注入層や電子注入層を有していなくてもよい。また、有機ＥＬ装置１のように正孔輸送層と電子輸送層の間に発光層を設ける場合、電子輸送層と発光層の間に正孔ブロック層を設けてもよい。
また、発光層の役割を兼ね得る材料で電子輸送層を形成する場合でも、当該電子輸送層と正孔輸送層の間に別途発光層を設けてもよい。
【実施例】
【００５４】
以下、実施例によって本発明を詳細に説明するが、本発明は以下の記載によっては限定されない。
［製造例１：マイクロレンズアレイの製造］
ポリエチレンテレフタレート（ＰＥＴ）フィルムと金型の間にアクリル系紫外線硬化型樹脂を注入し、紫外線を照射して樹脂を硬化させる方法によって、半径１６μｍの半球形状の凸レンズがレンズピッチ約３２μｍで平面六方格子状に配列したレンズ形状のマイクロレンズアレイを製造した。
アクリル系紫外線硬化型樹脂としては、以下に示す方法で得た紫外線硬化型樹脂を用いた。
硝子製フラスコに、イソシアネート化合物として、ヘキサメチレンジイソシアネート１１７．６ｇ（０．７モル）及びイソシアヌレート型のヘキサメチレンジイソシアネート３量体１５１．２ｇ（０．３モル）と、水酸基を有する（メタ）アクリロイル化合物として、２−ヒドロキシプロピルアクリレート１２８．７ｇ（０．９９モル）及びペンタエリスリトールトリアクリレート６９３ｇ（１．５４モル）と、触媒として、ジラウリル酸ジ−ｎ−ブチル錫１００質量ｐｐｍと、重合禁止剤として、ハイドロキノンモノメチルエーテル０．５５ｇとを仕込み、７０〜８０℃の条件にて残存イソシアネート濃度が０．１質量％以下になるまで反応させ、ウレタンアクリレート化合物を得た。
得られたウレタンアクリレート化合物３４．６質量％、ポリブチレングリコールジメタクリレート（商品名アクリエステルＰＢＯＭ、三菱レイヨン（株）製）２４．７質量％、ＥＯ変性ビスフェノールＡジメタクリレート（商品名ニューフロンティアＢＰＥＭ−１０、第一工業製薬（株）製）３９．５質量％、及び１−ヒドロキシシクロヘキシルフェニルケトン（商品名イルガキュア１８４、チバ・スペシャルティ・ケミカルズ（株）製）１．２質量％を混合して、紫外線硬化型樹脂を得た。
【００５５】
［実施例１］
２５ｍｍ×３５ｍｍ（厚さ０．７ｍｍ）のガラス基板（透明基板）上に、ＩＴＯからなる膜厚１５５ｎｍの透明電極層をライン状に複数本形成した。次に、前記透明電極層上に前記式（１）で表されるＰＥＤＯＴ：ＰＳＳ（商品名Clevios P CH8000、HC.スタルク社製）からなる正孔注入材料をスピンコート法により成膜し、膜厚３０ｎｍの正孔注入層を形成した。次に、前記正孔注入層上に、前記式（２）で表されるα−ＮＰＤ（新日鐵化学社製）からなる正孔輸送材料を真空蒸着法により成膜し、膜厚４０ｎｍの正孔輸送層を形成した。次に、ホスト材料である前記式（４）で表されるＣＢＰ（新日鐵化学社製）と、発光材料である前記式（３）で表されるＩｒ（ｐｐｙ）３（高砂香料工業社製）とを、それらの質量比が９５：５となるように真空蒸着法によって前記正孔輸送層上に共蒸着して成膜し、膜厚３０ｎｍの発光層を形成した。次に、前記発光層上に、前記式（６）で表されるＴＰＢＩ（sensient社製）からなる電子輸送材料を真空蒸着法によって成膜し、膜厚４０ｎｍの電子輸送層を形成した。次に、前記電子輸送層上に、ＬｉＦからなる電子注入材料を真空蒸着法により成膜し、膜厚１ｎｍの電子注入層を形成した後、前記電子注入層上にＡｌからなる電極材料を真空蒸着法により成膜し、膜厚１００ｎｍの反射電極層を形成し、有機ＥＬ素子を形成した。最後に、窒素ガスで満たされたグローブボックス内で、吸湿材を貼り付けた封止用ガラスを、有機ＥＬ素子の反射電極層側に紫外線硬化樹脂を用いて貼り合わせ、図１に例示したような積層構成の有機ＥＬ装置を得た。
【００５６】
［実施例２］
形成する電子輸送層の厚みを表１に示すように変更した以外は、実施例１と同様の方法で有機ＥＬ装置を得た。
【００５７】
［比較例１〜３］
形成する電子輸送層の厚みを表１に示すように変更した以外は、実施例１と同様の方法で有機ＥＬ装置を得た。
【００５８】
各例で得られた有機ＥＬ装置について、有機ＥＬ素子から透明基板に入射する光の輝度分布、光取出し比率、電力効率、及び発光効率を以下に示す方法で測定した。
［輝度分布の測定］
有機ＥＬ素子を形成したガラス基板（透明基板）上に、ガラス（ＢＫ７）からなる半球状レンズを、該半球状レンズの焦点がほぼ有機ＥＬ素子の発光位置と一致するように高さを調整して配置した。前記ガラス基板と前記半球状レンズの間には、屈折率１．５２のマッチングオイルを充填して空隙ができないようにした。輝度計（ＴＯＰＣＯＮ製色彩輝度計ＢＭ−７Ａ）を用いて、測定距離５３０ｍｍ、視野角２°、電流１ｍＡの条件で、ガラス基板の法線方向に対する角度θが０°〜８５°の範囲で輝度分布を測定した。その結果を表１及び図６に示す。
【００５９】
［光取出し比率の測定］
以下に示す方法で、透明基板上に光偏向素子を有する場合と有さない場合のそれぞれの全光束測定を行い、下式によって定義される光取出し比率を算出した。
（光取出し比率）＝（光偏向素子有りの全光束）／（光偏向素子無しの全光束）
【００６０】
（光偏向素子無しの全光束測定）
各例で得られた有機ＥＬ装置のガラス基板の光出射面を、マスクとして直径１０ｍｍの穴を開けた黒い紙を用いて、有機ＥＬ素子が形成された位置が前記穴のほぼ中心となるように覆った。その後、それらを積分球（Ｌａｂ  Ｓｐｈｅｒｅ製）に入れ、分光器（浜松ホトニクス製ＰＭＡ−１１）を用い、自己吸収補正用光源にハロゲンランプを用いて、前記マスクの穴から出てくる光を計測して全光束を測定した。
（光偏向素子有りの全光束測定）
各例で得られた有機ＥＬ装置のガラス基板の光出射面上に、製造例１で得たマイクロレンズアレイを載せ、ガラス基板と前記マイクロレンズアレイの間に屈折率１．５２のマッチングオイルを充填して空隙ができないようにした。その後、前記光偏向素子無しの全光束測定の場合と同様にして、マスクとして黒い紙を用いて覆い、該マスクの穴から出てくる光を計測して全光束を測定した。
【００６１】
［電力効率の測定］
輝度計（ミノルタ製ＬＳ−１１０）を用いて、各例で得られた有機ＥＬ装置（マイクロレンズアレイ及び半球状レンズ無し）の正面輝度を測定し、ガラス基板の光出射面が完全拡散面であると仮定して全光束を計算した。有機ＥＬ素子の駆動は、ソースメータ（Ｋｅｉｔｈｌｅｙ製２４００ソースメータ）を用いて行い、印加電圧と電流密度から、単位面積当たりの投入電力（Ｗ）を求めた。電流密度は１ｍＡ／ｃｍ２であった。
その後、有機ＥＬ素子から放出された全光束（ｌｍ）を投入電力（Ｗ）で除して電力効率を算出した。
【００６２】
［発光効率］
各例の有機ＥＬ装置の発光効率を以下の式により算出した。
（発光効率）＝（光取出し比率）×（電力効率）
【００６３】
実施例１〜２及び比較例１〜３における有機ＥＬ素子から透明基板に入射する光の輝度分布の測定結果を図６、光取出し比率、電力効率、及び発光効率の測定結果を表１に示す。
【００６４】
【表１】
2013110073.tif 000009
【００６５】
表１及び図６に示すように、電子輸送層の厚さを３０〜７０ｎｍの範囲内とした実施例１及び２の有機ＥＬ装置では、有機ＥＬ素子から透明基板へ入射する光の輝度分布のピーク方向と、透明基板の法線方向とがなす角度θが４０°〜７０°の範囲内であり、光取出し比率が高く、有機ＥＬ素子から光を効率よく取り出すことができた。また、電力効率及び発光効率が高く、エネルギー効率が高かった。
【００６６】
一方、電子輸送層の厚さが３０ｎｍ未満の比較例１では、輝度分布のピーク方向と透明基板の法線方向とがなす角度θが７０°超であり、実施例１及び２に比べて光取出し比率が低かった。また、有機ＥＬ素子の電力効率が低いために、発光効率も低かった。
電子輸送層の厚さが７０ｎｍを超える比較例２及び３では、輝度分布のピーク方向と透明基板の法線方向とがなす角度θが４０°〜７０°の範囲内であり、光取出し比率は高いものの、有機ＥＬ素子の電力効率が低いために、発光効率が低かった。
【符号の説明】
【００６７】
１〜３  有機ＥＬ装置
１０  透明基板
２０，２０Ａ  有機ＥＬ素子
２１  透明電極層
２２  正孔注入層
２３  正孔輸送層
２４  発光層
２５，２５Ａ  電子輸送層
２６  電子注入層
２７  反射電極層
３０  裏側基板
４０  光偏向素子
５０  半球状レンズ
【図１】
2013110073.tif 000010
【図２】
2013110073.tif 000011
【図３】
2013110073.tif 000012
【図４】
2013110073.tif 000013
【図５】
2013110073.tif 000014
【図６】
2013110073.tif 000015